(57)【特許請求の範囲】
【請求項１】
（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有してなる熱硬化性樹脂組成物であって、上記テトラフェニルボレート塩が４級アミン化合物またはイミダゾール化合物または１，８―ジアザビシクロ（５，４，０）ウンデセン―７化合物とテトラフェニルボレートの塩であることを特徴とする熱硬化性樹脂組成物。
【請求項２】
（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有してなる熱硬化性樹脂組成物であって、上記三塩化ホウ素錯体が三塩化ホウ素Ｎ，Ｎ−ジメチルオクチルアミン錯体であることを特徴とする熱硬化性樹脂組成物。
【請求項３】
テトラフェニルボレート塩および／または三塩化ホウ素錯体が樹脂組成物全体の０．００５〜１．０重量パーセント、有機酸金属塩が樹脂組成物全体の０．００５〜１．０重量パーセントであることを特徴とする請求項１または請求項２に記載の熱硬化性樹脂組成物。
【請求項４】
コイル導体、およびこのコイル導体に、絶縁材を補強材にバインダ樹脂で接着してなる絶縁テープを巻回し熱硬化性樹脂を含浸して硬化した絶縁層を備えた絶縁コイルにおいて、上記熱硬化性樹脂が、請求項１ないし請求項３のいずれかに記載の熱硬化性樹脂組成物であることを特徴とする絶縁コイル。
【請求項５】
コイル導体に、絶縁材を補強材にバインダ樹脂で接着してなる絶縁テープを巻回した絶縁層を設け、固定子鉄心スロットに収納され、固定子鉄心と共に熱硬化性樹脂を含浸して硬化し、上記熱硬化性樹脂の硬化物により上記固定子鉄心と一体化される絶縁コイルにおいて、上記熱硬化性樹脂が、請求項１ないし請求項３のいずれかに記載の熱硬化性樹脂組成物であることを特徴とする絶縁コイル。
【発明の詳細な説明】
【０００１】
【発明の属する技術分野】
本発明は、例えば発電機用回転機、一般産業用回転機または車両用回転機の絶縁コイル、全含浸方式で製造する回転電機用の絶縁コイルに用いる熱硬化樹脂組成物並びにその熱硬化性樹脂組成物を用いた絶縁コイル関するものである。
【０００２】
【従来の技術】
発電機用回転機、一般産業用回転機または車両用回転機は高電圧化や小型化の要求が高く、上記回転機に組み込まれる絶縁コイルには耐電圧性、耐熱劣化性の優れたものが求められている。
【０００３】
通常の絶縁コイルは、適当な絶縁被覆を施した素線を組み合わせて所定の形状を形成したコイル導体上に、絶縁テープを巻回しこれを含浸タンクの中で真空乾燥し、絶縁層の揮発性分や空気などを除去した後に、熱硬化性樹脂からなる含浸樹脂を注入して更に加圧してその巻回層に浸透させ、これを取り出し硬化させることにより絶縁層を形成することにより製造していた。
【０００４】
一方、絶縁コイルの絶縁処理方式は、コイル単体で樹脂含浸を行い、ヒートプレスにより加熱硬化させた後に、固定子鉄心スロットに組み込み結線する単体含浸方式と、樹脂含浸前のコイルを固定子鉄心スロットに組み結線した後、これを一括して含浸する全含浸方式とがある。
従来は、小型の絶縁コイルは全含浸方式、大型の絶縁コイルはコイル単体で処理する単体含浸方式がとられていたが、全含浸方式には以下の利点があるため、大型な絶縁コイルに対しても全含浸方式の適用が望まれている。
（１）含浸および硬化工程が１度で済むため加工費が低減できる。
（２）コイルと固定子鉄心とが含浸樹脂により強固に固着されるため巻線全体としての機械的剛性が向上する。
（３）コイルと固定子鉄心スロット間に含浸樹脂が充填されるため、この間の熱抵抗が単体含浸方式のそれと比べ小さくなる為、機器運転時に固定子コイル導体で発生する熱に起因するコイルの温度上昇を、単体含浸方式に比べ効率的に押さえることが可能となる。
【０００５】
含浸樹脂としては低粘度の不飽和ポリエステル、エポキシ樹脂またはシリコーン樹脂等の熱硬化性樹脂が用いられるが、その硬化物の電気的、機械的特性が優れているエポキシ樹脂を酸無水物で硬化する樹脂系が一般に使用されている。
【０００６】
エポキシ樹脂―酸無水物硬化系の含浸樹脂は、硬化速度が遅いため硬化促進剤を配合して使用するのが一般的である。しかし、硬化促進剤を含浸樹脂に配合すると樹脂粘度の上昇が早くなり、可使時間が短くなる問題があった。
特に、全含浸方式では樹脂の含浸性を向上させるために、含浸樹脂の温度を上げ、含浸樹脂の粘度を下げて絶縁層への含浸を行うので、含浸中、樹脂が加熱された状態で保存されるため可使時間が一層短くなる問題があった。
【０００７】
絶縁コイルの絶縁層への樹脂含浸は、含浸樹脂を満たした含浸タンクに絶縁コイルを浸漬して行い、含浸が終わると、また、新たな絶縁コイルを入れ、繰り返し含浸樹脂を使用することから、含浸樹脂は含浸中や保存中に粘度上昇がなく可使時間が長いことが望まれる。
【０００８】
従来、含浸樹脂の可使時間を長くするため、含浸樹脂に配合する硬化促進剤の添加量を減らしたり、含浸樹脂が増粘する度に頻繁に新たな含浸樹脂を追加している。しかし、硬化促進剤の添加量を減らすことは、含浸樹脂の硬化に長時間が必要となり、絶縁コイルの生産性を低下させ、製造コストが上昇する。新たな含浸樹脂を頻繁に追加することも、絶縁コイルの生産性を低下させ、製造コストが上昇する問題がある。
【０００９】
また、含浸樹脂の可使時間を長くするため、含浸樹脂に配合する硬化促進剤に潜在性硬化促進剤が用いられている。
しかし、エポキシ樹脂―酸無水物硬化系の含浸樹脂は、樹脂厚が数百ミクロンメータ−以下になると硬化性が不十分になり、絶縁コイルの表面や機構部などに付着した薄膜樹脂部分で未硬化の状態になる。その原因は、樹脂厚が薄い部分では、硬化のための加熱時に沸点の低い酸無水物が揮発し、樹脂組成物中のエポキシ樹脂と酸無水物の配合量比率のバランスが崩れるためである。特に、潜在性硬化促進剤を配合したエポキシ樹脂−酸無水物硬化系では、促進剤が潜在性であるため、硬化の加熱時に、促進剤が促進効果を発現する温度までエポキシ樹脂と酸無水物の硬化を促進せず、促進剤が促進効果を発現する温度以下の領域で大部分の酸無水物が揮発してしまい、エポキシ樹脂が単独に残り、硬化不良が発生しやすい。
そのため、潜在性硬化促進剤を用いたエポキシ樹脂―酸無水物硬化系の含浸樹脂では、未硬化部分を除くための作業が必要となり、絶縁コイルの生産性が低下する問題があった。
【００１０】
特公平６−２７１８３号公報に、エポキシ樹脂―酸無水物系組成物に（ａ）三塩化ホウ素の錯化合物からなる硬化促進剤と（ｂ）マイクロカプセル型潜在性硬化剤を用いることにより、薄膜用途での表面硬化性および細部に含浸されたエポキシ樹脂の硬化がいずれも良好で、しかもポットライフや貯蔵安定性も改善され、かつ適当な硬化速度を有する硬化物を与える液状エポキシ樹脂組成物を提供することが開示されている。
しかし、上記公報の液状エポキシ樹脂組成物では、マイクロカプセル型潜在性硬化剤を用いているため以下の欠点がある。
▲１▼マイクロカプセル型潜在性硬化剤はエポキシ樹脂−酸無水物からなる熱硬化性樹脂組成物に溶解せず分散状態になるため保存中に沈降する。
▲２▼撹拌等の機械的剪断力によりマイクロカプセルのシェルが破壊し、貯蔵安定性が低下する。
▲３▼長期間の保存によりマイクロカプセルのシェルが溶解し貯蔵安定性が低下する。
【００１１】
また、特開平７−２７８２６９号公報に、エポキシ樹脂―酸無水物系組成物に硬化促進剤として（ａ）１，４−ジアザビシクロ（２，２，２）オクタンもしくは炭素数１ないし４のアルキル基で置換された１，４−ジアザビシクロ（２，２，２）オクタンの誘導体よりなり、かつ硬化促進剤（ａ）の一部を（ｂ）ハロゲン化ホウ素とアミンの 錯体により置き換えられたものを用いることにより、良好な反応性／安定性比を有する熱硬化性エポキシ樹脂組成物を提供することが開示されている。
しかし、上記公報に開示されている熱硬化性エポキシ樹脂系組成物は  薄膜部での良好な硬化性と大型絶縁コイルの含浸で要求される貯蔵安定性を保持していない。
【００１２】
【発明が解決しようとする課題】
即ち、エポキシ樹脂−酸無水物からなる熱硬化性樹脂組成物に均一溶解する硬化促進剤を用い、良好な薄膜部での硬化性と貯蔵安定性を具備する熱硬化性樹脂組成物はなかった。
また、薄膜部での硬化性と貯蔵安定性を具備する熱硬化性樹脂組成物を用いた信頼性が高く、低コストで製造作業性の良い絶縁コイルはなかった。
【００１３】
本発明は、かかる課題を解決するためになされたもので、良好な薄膜部での硬化性と貯蔵安定性を具備する熱硬化性樹脂組成物を得ることを目的とするものである。
また、信頼性が高く、低コストで製造作業性の良い絶縁コイルを得ることを目的とするものである。
さらに、全含浸方式により製造する信頼性が高く、低コストで製造作業性の良い絶縁コイルを得ることを目的とするものである。
【００１４】
【課題を解決するための手段】
本発明者は、上記課題を解決すべく、エポキシ樹脂−酸無水物硬化剤からなる熱硬化性樹脂組成物において、硬化時に薄膜部に残る単独エポキシ樹脂の硬化が可能であり良好な薄膜部での硬化性を実現し、且つ、潜在性であり良好な貯蔵安定性を実現する硬化促進剤について鋭意研究を重ねた。その結果、良好な貯蔵安定性を保有する硬化促進剤であるテトラフェニルボレート塩、三塩化ホウ素錯体および有機酸金属塩それぞれ単独およびテトラフェニルボレート塩と三塩化ホウ素錯体の組み合わせでは、エポキシ樹脂を単独で硬化させる作用が低く、薄膜部の硬化性を実現する熱硬化性樹脂組成物を得ることができなかった。しかし、テトラフェニルボレート塩および／または三塩化ホウ素錯体および有機酸金属塩の混合促進剤が、少量の促進剤配合量でエポキシ樹脂を単独で硬化する事が出来ることを見出し、それをエポキシ樹脂−酸無水物硬化系の熱硬化性樹脂組成物に配合することにより、本発明の良好な薄膜部での硬化性と貯蔵安定性を具備する熱硬化性樹脂組成物を完成するに至った。
さらに、上記発明の熱硬化性樹脂組成物を用いることにより、本発明の信頼性が高く、低コストで製造作業性の良い絶縁コイルを完成するに至った。
【００１５】
即ち、本発明に係る第１の熱硬化性樹脂組成物は、（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有し、テトラフェニルボレート塩が４級アミン化合物またはイミダゾール化合物または１，８―ジアザビシクロ（５，４，０）ウンデセン―７化合物とテトラフェニルボレートの塩からなるものである。
【００１６】
本発明に係る第２の熱硬化性樹脂組成物は、（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有し、三塩化ホウ素錯体が三塩化ホウ素Ｎ，Ｎ−ジメチルオクチルアミン錯体からなるものである。
【００１７】
本発明に係る第３の熱硬化性樹脂組成物は、上記第１または第２の熱硬化性樹脂組成物において、テトラフェニルボレート塩および／または三塩化ホウ素錯体が樹脂組成物全体の０．００５〜１．０重量パーセント、有機酸金属塩が樹脂組成物全体の０．００５〜１．０重量パーセントからなるものである。
【００１９】
本発明に係る第１の絶縁コイルは、コイル導体、およびこのコイル導体に、絶縁材を補強材にバインダ樹脂で接着してなる絶縁テープを巻回し、熱硬化性樹脂を含浸して硬化した絶縁層を備えた絶縁コイルにおいて、上記熱硬化性樹脂が、上記第１ないし上記第３のいずれかの熱硬化性樹脂組成物であるものである。
【００２０】
本発明に係る第２の絶縁コイルは、コイル導体に、絶縁材を補強材にバインダ樹脂で接着してなる絶縁テープを巻回した絶縁層を設け、固定子鉄心スロットに収納され、固定子鉄心と共に熱硬化性樹脂を含浸して硬化し、この熱硬化性樹脂の硬化物により上記固定子鉄心と一体化される絶縁コイルにおいて、上記熱硬化性樹脂が、上記第１ないし上記第３のいずれかの熱硬化性樹脂組成物であるものである。
【００２１】
【発明の実施の形態】
本発明の熱硬化性樹脂組成物は（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有し、さらにテトラフェニルボレート塩が４級アミン化合物またはイミダゾール化合物または１，８―ジアザビシクロ（５，４，０）ウンデセン―７化合物とテトラフェニルボレートの塩からなるか、あるいは、三塩化ホウ素錯体が三塩化ホウ素Ｎ，Ｎ−ジメチルオクチルアミン錯体からなるものであり、良好な薄膜部での硬化性と貯蔵安定性を具備する。
【００２２】
本発明の絶縁コイルは、コイル導体、およびこの導体に、絶縁材を補強材にバインダ樹脂で接着してなる絶縁テープを巻回し、熱硬化性樹脂を含浸して硬化した絶縁層を備えた絶縁コイルであり、含浸樹脂が良好な薄膜部での硬化性と貯蔵安定性を具備する熱硬化性樹脂組成物からなっており、信頼性が高く、低コストで製造作業性の良い絶縁コイルが得られる。
【００２３】
また、本発明の絶縁コイルは、コイル導体に、絶縁材を補強材にバインダ樹脂で接着してなる絶縁テープを巻回した絶縁層を設け、固定子鉄心スロットに収納され、固定子鉄心と共に熱硬化性樹脂を含浸して硬化し、この熱硬化性樹脂の硬化物により上記固定子鉄心と一体化される絶縁コイルであり、含浸樹脂が良好な薄膜部での硬化性と貯蔵安定性を具備する熱硬化性樹脂組成物からなっており、信頼性が高く、低コストで製造作業性の良い絶縁コイルが得られる。
【００２４】
本発明に係わるエポキシ樹脂としては分子中にエポキシ基を２個以上含むものであれば特に制限はない。そのような化合物としては、ビスフェノールＡ型エポキシ樹脂、ビスフェノールＦ型エポキシ樹脂、ビスフェノールＡＤ型エポキシ樹脂、ジアリルビスフェノールＡ型エポキシ樹脂、ジアリルビスフェノールＦ型エポキシ樹脂、ジアリルビスフェノールＡＤ型エポキシ樹脂、テトラメチルビフェノール型エポキシ樹脂、ビフェノール型エポキシ樹脂、シクロペンタジエン型エポキシ樹脂、テルペンフェノールノボラック型エポキシ樹脂、テトラブロムビスフェノールＡ型エポキシ樹脂、フェノールノボラック型エポキシ樹脂、クレゾールノボラック型エポキシ樹脂、トリフェニルメタン型エポキシ樹脂、環式脂肪族エポキシ樹脂、グリシジルエステルエポキシ樹脂および複素環式エポキシ樹脂等があり、単独またはその混合物があげられる。
硬化物の耐熱性の観点から分子中に２個以上のエポキシ基を有するエポキシ樹脂を用いるのが望ましい。含浸性の観点から低粘度の液状エポキシ樹脂を用いるのが望ましい。貯蔵安定性の観点から分子中に２級の水酸基がない低粘度の液状エポキシ樹脂を用いるのが望ましい。
【００２５】
本発明に係わる液状の酸無水物は、エポキシ樹脂と硬化反応が可能な液状の酸無水物であれば特に制限はない。
そのような化合物としては、メチルテトラヒドロ無水フタル酸、メチルヘキサヒドロ無水フタル酸、無水メチルハイミック酸、ヘキサヒドロ無水フタル酸およびトリアルキルテトラヒドロ無水フタル酸などがあり、単独またはその混合物があげられる。
液状の環状酸無水物の配合量としては、分子中に２個以上のエポキシ基を有するエポキシ樹脂に起因するエポキシ基の合計当量１に対して、０．８〜１．２当量が望ましい。０．８当量未満では、熱硬化性樹脂組成物中の低粘度成分である酸無水物の割合が低下することにより粘度が高くなる、また硬化物の耐熱性、機械特性が低下する。１．２当量を越えた場合は、硬化物の耐熱性、機械特性が低下する。
【００２６】
本発明に係わる硬化促進剤としては、テトラフェニルボレート塩および／または三塩化ホウ素錯体および有機酸金属塩を含有する必要がある。
即ち、エポキシ樹脂−酸無水物硬化系の良好な貯蔵安定性を実現する硬化促進剤であるテトラフェニルボレート塩、三塩化ホウ素錯体および有機酸金属塩、それぞれ単独およびテトラフェニルボレート塩と三塩化ホウ素錯体の組み合わせでは、エポキシ樹脂を単独で硬化させる作用が低く、薄膜部の硬化性を得ることができない。しかし、テトラフェニルボレート塩および／または三塩化ホウ素錯体および有機酸金属塩の混合促進剤系にすることにより、少量の促進剤配合量でエポキシ樹脂を単独で硬化する事ができ、薄膜部の硬化性と十分な貯蔵安定性を実現できる。
【００２７】
本発明に係わるテトラフェニルボレート塩としては、エポキシ樹脂と酸無水物の反応の促進効果があれば特に制限はない。
例えば、４級アミン化合物、イミダゾール化合物、リン化合物、複素環状化合物などのテトラフェニルボレート塩があげられる。
そのような化合物としては、２―メチルイミダゾリウムテトラフェニルボレート、２―エチル―４―メチルイミダゾリウムテトラフェニルボレート、２―フェニルイミダゾリウムテトラフェニルボレート、１―ベンジル―２―メチルイミダゾリウムテトラフェニルボレート、１―ベンジル―２―エチルイミダゾリウムテトラフェニルボレート、１―シアノエチル―２―メチルイミダゾリウムテトラフェニルボレート、１―シアノエチル―２―エチル―４―メチルイミダゾリウムテトラフェニルボレート、１―メチル―２―エチルイミダゾリウムテトラフェニルボレート、もしくは１―イソブチル―２―メチルイミダゾリウムテトラフェニルボレート等のイミダゾール化合物のテトラフェニルボレート塩類、テトラメチルアンモニウムテトラフェニルボレート、テトラエチルアンモニウムテトラフェニルボレート、テトラプロピルアンモニウムテトラフェニルボレート、テトラブチルアンモニウムテトラフェニルボレート、トリオクチルメチルアンモニウムテトラフェニルボレート、トリウラリルメチルアンモニウムテトラフェニルボレート、ベンジルトリエチルアンモニウムテトラフェニルボレート、ベンジルトリブチルアンモニウムテトラフェニルボレート、もしくはフェニルトリメチルアンモニウムテトラフェニルボレート等の４級アミン化合物のテトラフェニルボレート塩類、テトラブチルホスホニウムテトラフェニルボレート、テトラフェニルホスホニウムテトラフェニルボレート、テトラトリルホスホニウムテトラフェニルボレートもしくはもしくはテトラオクチルホスホニウムテトラフェニルボレート等のリン化合物のテトラフェニルボレート塩類、１，８―ジアザビシクロ（５，４，０）ウンデセニウムテトラフェニルボレート、８−ベンジル−１，８―ジアザビシクロ（５，４，０）ウンデセニウムテトラフェニルボレート、８−メチル−１，８―ジアザビシクロ（５，４，０）ウンデセニウムテトラフェニルボレート、８−エチル−１，８―ジアザビシクロ（５，４，０）ウンデセニウムテトラフェニルボレート、８−（３−メチルプロピル）−１，８―ジアザビシクロ（５，４，０）ウンデセニウムテトラフェニルボレート、８−プロピル−１，８―ジアザビシクロ（５，４，０）ウンデセニウムテトラフェニルボレート、８−ブチル−１，８―ジアザビシクロ（５，４，０）ウンデセニウムテトラフェニルボレート等の１，８―ジアザビシクロ（５，４，０）ウンデセン−７化合物のテトラフェニルボレート塩類などがあり、単独またはその混合物があげられる。
【００２８】
このうち、樹脂組成物の貯蔵安定性の観点から１，８―ジアザビシクロ（５，４，０）ウンデセン−７化合物のテトラフェニルボレート塩類が好ましい。また、樹脂組成物の貯蔵安定性、硬化物の絶縁特性の観点から４級アミン化合物のテトラフェニルボレート塩類が望ましい。また、短時間での硬化性発現の観点からイミダゾール化合物のテトラフェニルボレート塩類が望ましい。
テトラフェニルボレート塩類はソジウムテトラフェニルボレートと所定のアミン化合物、イミダゾール化合物、リン化合物を反応させて高収率で得ることができる。この反応はすでに公知の方法で実施できる。例えば水溶媒に双方の化合物を混合すれば不溶物として生成する。ろ過後、乾燥して目的の化合物を得る。
【００２９】
本発明に係わる三塩化ホウ素錯体としては、エポキシ樹脂と酸無水物の反応の促進効果があれば特に制限はない。
そのような化合物としては、三塩化ホウ素モノエチルアミン錯体、三塩化ホウ素フェノール錯体、三塩化ホウ素ピペリジン錯体、三塩化ホウ素硫化ジメチル錯体、三塩化ホウ素Ｎ，Ｎ−ジメチルオクチルアミン錯体｛商品名：ＤＹ９５７７（チバＳＣ社（株）製）｝、三塩化ホウ素Ｎ，Ｎ−ジメチルドデシルアミン錯体、三塩化ホウ素Ｎ，Ｎ−ジエチルジオクチルアミン錯体などがあり、単独またはその混合物があげられる。
このうち、樹脂組成物の貯蔵安定性および硬化物の絶縁特性の観点から三塩化ホウ素Ｎ，Ｎ−ジメチルオクチルアミン錯体が望ましい。
【００３０】
テトラフェニルボレート塩および／または三塩化ホウ素錯体の配合量としては特に制限はないが、樹脂組成物全体の０．００５〜１重量％が望ましい。さらには０．０１〜０．１５重量％が望ましい。０.００５重量％に満たないと十分な硬化物が得られない。また、１重量％を越えると熱硬化性樹脂組成物の貯蔵安定性が悪くなり可使時間が短くなる。
【００３１】
本発明に係わる有機酸金属塩としては、エポキシ樹脂と酸無水物の反応の促進効果があれば特に制限はない。
そのような化合物としては、２−エチルヘキサン酸亜鉛、２−エチルヘキサン酸コバルト、２−エチルヘキサン酸鉛、２−エチルヘキサン酸マンガン、ナフテン酸スズ、ナフテン酸鉛、ナフテン酸マンガン、ナフテン酸亜鉛、ラウリン酸亜鉛、パルミチン酸亜鉛、ステアリン酸亜鉛、亜鉛アセチルアセチネート、スズアセチルアセチネート、コバルトアセチルアセチネートもしくはマンガンアセチルアセトネート等などがあり、単独またはその混合物があげられる。
このうち、樹脂組成物の貯蔵安定性、樹脂組成物への溶解性の観点からカルボン酸金属塩類が望ましい。
【００３２】
有機酸金属塩の配合量としては特に制限はないが、樹脂組成物全体の０．００５〜１重量％が望ましい。さらには０．０１〜０．１重量％が望ましい。０.００５重量％に満たないと十分な硬化物が得られない。また、１重量％を越えると熱硬化性樹脂組成物の貯蔵安定性が悪くなり可使時間が短くなる。
【００３３】
本発明に係わる熱硬化性樹脂組成物を調整する方法としては、所定量のエポキシ樹脂と酸無水物を撹拌容器に配合し混合後、所定量のテトラフェニルボレート塩および／または三塩化ホウ素錯体、有機酸金属塩を配合し、均一混合して得ることができる。有機酸金属塩は溶解性が悪いため、始めに所定量のエポキシ樹脂と有機酸金属塩を加熱撹拌可能な容器に配合し、１００〜１２０℃で３０〜６０分加熱混合して完全に有機酸金属塩を溶解後、室温に冷却の後、所定量の酸無水物およびテトラフェニルボレート塩および／または三塩化ホウ素錯体を配合し、均一混合して熱硬化性樹脂組成物を得ることができる。
【００３４】
本発明に係わる絶縁テープは、バインダ樹脂で絶縁材を補強材に接着したものである。
絶縁テープは、バインダ樹脂を溶剤に溶解させ、これを絶縁材および補強材に塗工し溶剤を揮発させて作製する。
絶縁テープの絶縁材としては、マイカ原鉱を薄くはがして得られる薄片からなるマイカ箔と、マイカ原鉱またはマイカ箔の残品などを焼成法、水ジェット法などで処理して細かい鱗片状とし、これを抄紙してシート状に形成した集成マイカ箔とが用いられる。
絶縁テープの補強材としては上記マイカ箔を補強できるものであれば特に制限はなく、例えば、ガラスクロス、ポリエステルフィルム、ポリイミドフィルム、ポリエステル不織布などの絶縁性裏打ち材を用いる。
【００３５】
本発明の絶縁コイルは、上記絶縁テープを絶縁被覆を施した素線と組み合わせて所定の形状を形成したコイル導体上に巻回し、これを含浸タンクの中で真空乾燥し、絶縁層の揮発性分や空気などを除去した後に熱硬化性樹脂からなる含浸樹脂を注入して更に加圧してその巻回層に浸透させ、これを取り出し硬化させることにより絶縁層を形成して得ることができる。
また、絶縁層の外側に固定子鉄心と絶縁コイルの絶縁層との間のコロナ放電を防止するための表面コロナ防止層を形成することも可能である。更に、絶縁コイルと固定子鉄心間の熱膨張係数の差に起因する剪断応力を緩和するため、絶縁層の外側に固定子鉄心と離型可能な応力緩和層を形成することも可能である。
【００３６】
絶縁コイルの絶縁処理方式は、上記のようにコイル単体で樹脂含浸を行いヒートプレスにより加熱硬化させた後に、固定子鉄心スロットに組み込み結線する単体含浸方式と、樹脂含浸前のコイルを固定子鉄心スロットに組み結線した後、これを一括して含浸する下記全含浸方式とがある。
【００３７】
全含浸方式とは、コイル導体に上記絶縁テープを巻回した絶縁層を設け、固定子鉄心スロットに収納し、固定子鉄心と共に上記熱硬化性樹脂を含浸して硬化し、上記樹脂の硬化物により上記固定子鉄心と一体化させる方法である。
【００３８】
硬化促進剤としてテトラフェニルボレート塩および／または三塩化ホウ素錯体、有機酸金属塩を配合することにより良好な薄膜部での硬化性と貯蔵安定性を具備する熱硬化性樹脂組成物が得られる。
【００３９】
硬化促進剤としてテトラフェニルボレート塩および／または三塩化ホウ素錯体、有機酸金属塩を配合した熱硬化性樹脂組成物は良好な薄膜部での硬化性と貯蔵安定性を具備するため、この熱硬化性組成物からなる含浸樹脂を用いることにより、信頼性が高く、低コストで製造作業性の良い絶縁コイルが得られる。
【００４０】
【実施例】
以下、本発明を実施例に基づき具体的に説明する。本発明はこれら実施例に限定されない。
なお、実施例および比較例中で用いるエポキシ樹脂、酸無水物、硬化促進剤の略号は下記のとおりである。
テトラフェニルボレート塩
ＢＴＥＡ−ＴＰＢ：ベンジルトリエチルアンモニウムテトラフェニルボレート
ＴＥＡ−ＴＰＢ：テトラエチルアンモニウムテトラフェニルボレート
２Ｅ４ＭＺ−ＴＰＢ：２―エチル―４―メチルイミダゾリウムテトラフェニルボレート
ＤＢＵ−ＴＰＢ：８−ベンジル−１，８―ジアザビシクロ（５，４，０）ウンデセニウムテトラフェニルボレート｛商品名：Ｕ−ＣＡＴ５００２，サンアプロ（株）社製｝
三塩化ホウ素錯体ＤＹ９５７７：三塩化ホウ素Ｎ，Ｎ−ジメチルオクチルアミン錯体｛商品名：ＤＹ９５７７，チバＳＣ社（株）製｝
有機酸金属塩
ＺｎＯｃｔ：２−エチルヘキサン酸亜鉛｛商品名：オクチル酸亜鉛，日本化学工業（株）社製｝
ＺｎＮｐ：ナフテン酸亜鉛｛商品名：ナフテン酸亜鉛，日本化学工業（株）社製｝
上記以外の硬化促進剤として
ＤＢＵ：１，８―ジアザビシクロ（５，４，０）ウンデセン―７｛商品名：ＤＢＵ，サンアプロ（株）社製｝
ＢＴＥＡ―Ｃｌ：ベンジルトリエチルアンモニウムクロライド｛東京化成（株）社製｝
ＴＥＡ―Ｃｌ：テトラエチルアンモニウムクロライド｛東京化成（株）社製｝
２Ｅ４ＭＺ：２―エチル―４―メチルイミダゾール｛商品名：２Ｅ４ＭＺ，四国化成工業（株）製｝
ＤＡＢＣＯ：１，４−ジアザビシクロ（２，２，２）オクタン｛東京化成（株）社製｝
エポキシ樹脂
Ｅ８２５：ビスフェノールＡ型エポキシ樹脂（エポキシ当量１７８）｛商品名：Ｅ８２５，油化シェルエポキシ（株）製｝
ＹＸ４０００：テトラメチルビフェノール型エポキシ樹脂（エポキシ当量１７３）｛商品名：ＹＸ４０００，油化シェルエポキシ（株）社製｝
ＭＹ７９０：ビスフェノールＡ型エポキシ樹脂（エポキシ当量１７５）｛商品名：ＭＹ−７９０−１，チバＳＣ（株）製｝
Ｅ１７５０：ビスフェノールＦ型エポキシ樹脂（エポキシ当量１６５）｛商品名：Ｅ１７５０，油化シェルエポキシ（株）社製｝
酸無水物
ＱＨ―２００：メチルテトラヒドロフタル酸無水物（酸無水物当量１６６）｛商品名：ＱＨ―２００，日本ゼオン（株）社製｝
【００４１】
合成例１（ベンジルトリエチルアンモニウムテトラフェニルボレート）
ベンジルトリエチルアンモニウムクロライド（２２.７８ｇ,０.１ｍｏｌ）とテトラフェニルホウ素化ナトリウム（３４.２２ｇ，０.１ｍｏｌ）をそれぞれ２５０ｇのイオン交換水に溶解させた。テトラエチルアンモニウムクロライド水溶液中にテトラフェニルホウ素化ナトリウム水溶液をゆるやかに滴下し、撹拌しながら反応させた。その後３０分間、８０℃にて反応溶液を還流した後、得られた白色の沈殿をろ別した。沈殿物は N, N −ジメチルスルホオキシドから再結晶し目的とする化合物を得た。
【００４２】
合成例２（テトラエチルアンモニウムテトラフェニルボレート）
テトラエチルアンモニウムクロライド（１６.５７ｇ，０.１ｍｏｌ）とテトラフェニルホウ素化ナトリウム（３４.２２ｇ，０.１ｍｏｌ）をそれぞれ２５０ｇのイオン交換水に溶解させた。テトラエチルアンモニウムクロライド水溶液中にテトラフェニルホウ素化ナトリウム水溶液をゆるやかに滴下し、撹拌しながら反応させた。その後３０分間、８０℃にて反応溶液を還流した後、得られた白色の沈殿をろ別した。沈殿物は N, N −ジメチルスルホオキシドから再結晶し目的とする化合物を得た。
【００４３】
合成例３（２―エチル―４―メチルイミダゾリウムテトラフェニルボレート）
２―エチル―４―メチルイミダゾール（１１.０２ｇ，０.１ｍｏｌ）とテトラフェニルホウ素化ナトリウム（３４.２２ｇ，０.１ｍｏｌ）をそれぞれ２５０ｇのイオン交換水に溶解させた。２―エチル―４―メチルイミダゾール水溶液中にテトラフェニルホウ素化ナトリウム水溶液をゆるやかに滴下し、撹拌しながら反応させた。その後３０分間、８０℃にて反応溶液を還流した後、得られた乳白色の沈殿をろ別した。沈殿物は蒸留精製アセトンから再結晶し目的とする化合物を得た。
【００４４】
実施例１．
（１）熱硬化性樹脂組成物の調製
エポキシ樹脂（商品名：Ｅ８２５）５４．４部、酸無水物硬化剤（商品名：ＱＨ―２００）４５．６部、テトラフェニルボレート塩硬化促進剤（ＤＢＵ−ＴＰＢ）０．０３部、有機酸金属塩（ＺｎＯｃｔ）０．０１５部を配合して含浸用の熱硬化性樹脂組成物を得た。
【００４５】
（２）薄膜部の硬化性評価
アルミシャーレに上記（１）の熱硬化性樹脂組成物を約２ｇ秤量し、厚さ約２００ミクロンメータ−の樹脂層を作製し、室温から毎分０．３６℃の昇温条件で１５５℃まで昇温し、１５５℃で１６時間保持し熱硬化性樹脂を硬化して評価した。硬化性評価は室温で硬化物表面のタック性の有無により行い、この結果をタックがない場合は○でタックがある場合は×で表１に示した。
【００４６】
（３）貯蔵安定性試験
上記（１）の熱硬化性樹脂組成物の貯蔵安定性試験は、温度４０℃の恒温槽で約３ケ月間の試験を行い、Ｅ型粘度計｛東機産業（株）製｝を用い粘度の経時変化を測定した。判定は熱硬化性樹脂組成物の粘度が５００ｍＰａ・ｓに達する日数とした。この結果を表１に示した。
【００４７】
（４）樹脂板の作製
樹脂板は、１．０ｍｍのスペーサをセットしたテフロンテープを張り離型処理したガラス板に、上記（１）の熱硬化性樹脂を注型して、室温から毎分０．３６℃の昇温条件で１５５℃まで昇温し、１５５℃で１６時間保持し熱硬化性樹脂を硬化して評価用の樹脂板を得た。
【００４８】
（５）樹脂板の誘電正接、体積抵抗測定
誘電正接（ｔａｎδ）、体積抵抗の温度依存性は、上記（４）で作製した、板厚１．０ｍｍの１０ｃｍ×１０ｃｍの樹脂板を評価サンプルとしてＪＩＳ  Ｃ  ２１０３に準拠して測定を行った。この結果を表１に示した。
【００４９】
実施例２．
ＤＢＵ−ＴＰＢを０．０９４部配合した以外は実施例１と同様にして、熱硬化性樹脂組成物、樹脂板を作製して評価を行った。この結果を表１に示した。
【００５０】
実施例３〜９．
実施例１で配合したＤＢＵ−ＴＰＢのかわりにテトラフェニルボレート塩系硬化促進剤としてＢＴＥＡ−ＴＰＢ、ＴＥＡ−ＴＰＢ、２Ｅ４ＭＺ−ＴＰＢまたは三塩化ホウ素錯体系硬化促進剤としてＤＹ９５７７を配合した以外は実施例１と同様にして、熱硬化性樹脂組成物、樹脂板を作製して評価を行った。この結果を表１に示した。
【００５１】
【表１】
0003666287.tif 000002
【００５２】
実施例１０〜１４．
硬化促進剤として、テトラフェニルボレート塩系硬化促進剤である、ＤＢＵ−ＴＰＢ、ＢＴＥＡ−ＴＰＢ、ＴＥＡ−ＴＰＢ、２Ｅ４ＭＺ−ＴＰＢの内の１種類、または三塩化ホウ素錯体系硬化促進剤であるＤＹ９５７７を用い、有機酸金属塩系硬化促進剤としてＺｎＯｃｔのかわりにＺｎＮｐを配合した以外は実施例１と同様にして、熱硬化性樹脂組成物、樹脂板を作製して評価を行った。この結果を表２に示した。
【００５３】
実施例１５．
テトラフェニルボレート塩系硬化促進剤ＤＢＵ−ＴＰＢに加え三塩化ホウ素 錯体系促進剤ＤＹ９５７７を配合以外は実施例１と同様にして、熱硬化性樹脂組成物、樹脂板を作製して評価を行った。この結果を表２に示した。
【００５４】
実施例１６．
熱硬化性樹脂組成物としてＭＹ７９０：２３．５部、Ｅ１７５０：２３．５部、ＹＸ４０００：５部およびＱＨ２００：４８．０部を配合し、テトラフェニルボレート塩系硬化促進剤ＤＢＵ−ＴＰＢに加え三塩化ホウ素錯体系促進剤ＤＹ９５７７を配合した以外は実施例１と同様にして、熱硬化性樹脂組成物、樹脂板を作製して評価を行った。この結果を表２に示した。
【００５５】
【表２】
0003666287.tif 000003
【００５６】
実施例１７．
熱硬化性樹脂組成物としてＭＹ７９０：２３．５部、Ｅ１７５０：２３．５部、ＹＸ４０００：５部およびＱＨ２００：４８．０部を配合し、 ＤＢＵ−ＴＰＢの配合量を０．０５部にした以外は実施例１と同様にして、熱硬化性樹脂組成物、樹脂板を作製して評価を行った。この結果を表３に示した。
【００５７】
実施例１８〜２１．
熱硬化性樹脂組成物としてＭＹ７９０：２３．５部、Ｅ１７５０：２３．５部、ＹＸ４０００：５部およびＱＨ２００：４８．０部を配合し、テトラフェニルボレート塩系硬化促進剤として実施例１で配合したＤＢＵ−ＴＰＢのかわりにＢＴＥＡ−ＴＰＢ、ＴＥＡ−ＴＰＢ、２Ｅ４ＭＺ−ＴＰＢまたは三塩化ホウ素錯体系硬化促進剤としてＤＹ９５７７を配合した以外は実施例１と同様にして、熱硬化性樹脂組成物、樹脂板を作製して評価を行った。この結果を表３に示した。
【００５８】
【表３】
0003666287.tif 000004
【００５９】
比較例１．
有機酸金属塩系硬化促進剤を配合しない以外は実施例２と同様にして、熱硬化性樹脂組成物、樹脂板を作製して評価を行った。この結果を表４に示した。
表４から明らかなように、有機酸金属塩系硬化促進剤を配合せず、テトラフェニルボレート塩系硬化促進剤のみを配合しているため、実施例２に比較して薄膜樹脂部分の硬化性が低下している。
【００６０】
比較例２〜５．
有機酸金属塩系硬化促進剤を配合しない以外は実施例４、６、８、９と同様にして、熱硬化性樹脂組成物、樹脂板を作製して評価を行った。この結果を表４に示した。
表４から明らかなように、有機酸金属塩系硬化促進剤を配合せず、テトラフェニルボレート塩系硬化促進剤のみを配合しているため実施例４、６、８、９に比較して薄膜樹脂部分の硬化性が低下している。
【００６１】
比較例６〜９．
テトラフェニルボレート塩系硬化促進剤を配合せずＤＢＵ、ＢＴＥＡ−Ｃｌ、ＴＥＡ−Ｃｌ、２Ｅ４ＭＺを配合した以外は実施例２、４、６、８と同様にして、熱硬化性樹脂組成物、樹脂板を作製して評価を行った。この結果を表４に示した。
表４から明らかなように、テトラフェニルボレート塩にしていない硬化促進剤を配合しているため、実施例２、４、６、８に比較して貯蔵安定性が２日と大きく低下した。
【００６２】
【表４】
0003666287.tif 000005
【００６３】
比較例１０、１１．
テトラフェニルボレート塩系硬化促進剤を配合せず、有機酸金属塩系硬化促進剤としてＺｎＯｃｔ、ＺｎＮｐのみを配合した以外は実施例１と同様にして、熱硬化性樹脂組成物、樹脂板を作製して評価を行った。この結果を表５に示した。表５から明らかなように、テトラフェニルボレート塩系硬化促進剤を配合せず、有機酸金属塩系硬化促進剤のみを配合しているため、薄膜樹脂部分の硬化性が低下している。
【００６４】
比較例１２、１３．
有機酸金属塩系硬化促進剤を配合しない以外は実施例１７、２１と同様にして、熱硬化性樹脂組成物、樹脂板を作製して評価を行った。この結果を表５に示した。
表５から明らかなように、有機酸金属塩系硬化促進剤を配合せず、テトラフェニルボレート塩系硬化促進剤のみを配合しているため、実施例１７、２１に比較して薄膜樹脂部分の硬化性が低下している。
【００６５】
比較例１４．
有機酸金属塩系硬化促進剤のかわりにＤＡＢＣＯを配合した以外は実施例２１と同様にして、熱硬化性樹脂組成物、樹脂板を作製して評価を行った。この結果を表５に示した。
表５から明らかなように、有機酸金属塩系硬化促進剤を配合せず、ＤＡＢＣＯと三塩化ホウ素錯体系硬化促進剤を配合しているため、実施例２１に比較して薄膜樹脂部分の硬化性が低下している。更に、貯蔵安定性も実施例２１に比較して２日と大きく低下した。
【００６６】
【表５】
0003666287.tif 000006
【００６７】
実施例２２．
（１）全含浸方式による絶縁コイルの作製
図１は、本発明の実施例の絶縁コイルを説明するための説明図で、絶縁コイルを高圧回転機に用いた場合のスロット出口部を示す。図中、１はケイ素鋼板を積層した固定子鉄心、２は本発明の実施例の絶縁コイル、３は導体、４は絶縁層、５はウエッジ、６は中間フィラー、７は固定子鉄心スロット、８は保護絶縁層である。
絶縁コイル２は導体３の周りに絶縁テープを所定回数巻回し、コイルの絶縁層４を形成し、この絶縁層４の表面に、ガラステープを巻回して保護絶縁層８とする。
これを鉄心スロット７へ挿入し、ウエッジ５を打ち込みコイル２を固定した。しかる後、実施例１で調製した熱硬化性樹脂組成物を４０℃で含浸後、室温から毎分０．３６℃の昇温条件で１５５℃まで昇温し、１５５℃で１６時間保持し熱硬化性樹脂を硬化して絶縁コイルを得た。
【００６８】
（２）単体含浸方式による絶縁コイルの作製
コイル導体の周りに絶縁テープを所定回数巻回し、対地絶縁層を形成し、更に保護絶縁層としてガラステープを巻回し、しかる後、実施例１で調製した熱硬化性樹脂組成物を４０℃で含浸後、金型に挿入して、金型温度１５５℃、圧力２０ｋｇ／ｃｍ2で１６時間保持し加熱加圧して熱硬化性樹脂を硬化して絶縁コイルを得た。
【００６９】
（３）絶縁コイルの絶縁特性測定
絶縁コイルの絶縁特性は、初期および１８０℃で１６時間熱劣化後の絶縁コイルの誘電正接―電圧特性（Δtanδ）（１２ｋＶ―２ｋＶ間の誘電正接の差）および絶縁破壊電圧（ＢＤＶ）（１ｋＶ／秒の一定昇圧で油中での測定）測定により得た。これらの結果を表６に示した。
（４）絶縁コイル薄膜樹脂部分の硬化性評価
上記（１）（２）で作製した絶縁コイルの薄膜樹脂部分で評価した。硬化性評価は室温でタック性の有無により行い、この結果をタックがない場合は○でタックがある場合は×で表６に示した。
【００７０】
実施例２３〜４２．
含浸用熱硬化性樹脂を実施例２〜２１で調整した熱硬化性樹脂組成物を用いた以外は実施例２２と同様にして絶縁コイルを作製して評価を行った。この結果を表６、７、８に示した。
【００７１】
【表６】
0003666287.tif 000007
【００７２】
【表７】
0003666287.tif 000008
【００７３】
【表８】
0003666287.tif 000009
【００７４】
比較例１５〜１９．
含浸用熱硬化性樹脂として比較例１〜５で調整した熱硬化性樹脂組成物を用いた以外は実施例２２と同様にして絶縁コイルを作製して評価を行った。この結果を表９に示した。
表９から明らかなように、有機酸金属塩系硬化促進剤を配合せず、テトラフェニルボレート塩系硬化促進剤のみを配合しているため実施例２３、２４、２７、２９、３０に比較して絶縁コイル薄膜樹脂部分の硬化性が低下している。
【００７５】
比較例２０〜２３．
含浸用熱硬化性樹脂として比較例６〜９で調整した熱硬化性樹脂組成物を用いた以外は実施例２２と同様にして絶縁コイルを作製して評価を行った。この結果を表９に示した。
表９から明らかなように、テトラフェニルボレート塩にしていない硬化促進剤を配合しているため、樹脂の保管中および含浸中に熱硬化性樹脂組成物の粘度が上昇して細部にまで樹脂が含浸されなかったため実施例２３、２４、２７、２９に比較して絶縁コイルの絶縁特性が低下している。
また、貯蔵安定性が２日と短いため頻繁な樹脂交換が必要で絶縁コイルのコストが上昇する。
【００７６】
【表９】
0003666287.tif 000010
【００７７】
比較例２４、２５．
含浸用熱硬化性樹脂として比較例１０、１１で調整した熱硬化性樹脂組成物を用いた以外は実施例２２と同様にして絶縁コイルを作製して評価を行った。この結果を表１０に示した。
表１０から明らかなように、テトラフェニルボレート塩系硬化促進剤を配合せず、有機酸金属塩系硬化促進剤のみを配合しているため、実施例２２に比較して絶縁コイル薄膜樹脂部分の硬化性が低下している。
【００７８】
比較例２６、２７．
含浸用熱硬化性樹脂として比較例１２、１３で調整した熱硬化性樹脂組成物を用いた以外は実施例２２と同様にして絶縁コイルを作製して評価を行った。この結果を表１０に示した。
表１０から明らかなように、有機酸金属塩系硬化促進剤を配合せず、テトラフェニルボレート塩系硬化促進剤のみを配合しているため、実施例３８、４２に比較して絶縁コイル薄膜樹脂部分の硬化性が低下している。
【００７９】
比較例２８．
含浸用熱硬化性樹脂として比較例１４で調整した熱硬化性樹脂組成物を用いた以外は実施例２２と同様にして絶縁コイルを作製して評価を行った。この結果を表１０に示した。
表１０から明らかなように、有機酸金属塩系硬化促進剤を配合せず、ＤＡＢＣＯと三塩化ホウ素錯体系硬化促進剤を配合しているため、実施例４２に比較して絶縁コイル薄膜樹脂部分の硬化性が低下している。
更に、ＤＡＢＣＯを配合しているため樹脂保管中および含浸中に熱硬化性樹脂組成物の粘度が上昇して細部にまで樹脂が含浸されず実施例４２に比較して絶縁コイルの絶縁特性が低下している。また、貯蔵安定性が２日と短いため、頻繁な樹脂交換が必要で絶縁コイルのコストが上昇する。
【００８０】
【表１０】
0003666287.tif 000011
【００８１】
【発明の効果】
本発明に係る第１の熱硬化性樹脂組成物は、（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有し、テトラフェニルボレート塩が４級アミン化合物またはイミダゾール化合物または１，８―ジアザビシクロ（５，４，０）ウンデセン―７化合物とテトラフェニルボレートの塩からなるもので、良好な薄膜部での硬化性と貯蔵安定性を具備するという効果がある。
【００８２】
本発明に係る第２の熱硬化性樹脂組成物は、（Ａ）分子中に２個以上のエポキシ基を有するエポキシ樹脂、（Ｂ）液状の環状酸無水物、（Ｃ）テトラフェニルボレート塩および／または三塩化ホウ素錯体、（Ｄ）有機酸金属塩を含有し、三塩化ホウ素錯体が三塩化ホウ素Ｎ，Ｎ−ジメチルオクチルアミン錯体からなるもので、良好な薄膜部での硬化性と貯蔵安定性を具備するという効果がある。
【００８３】
本発明に係る第３の熱硬化性樹脂組成物は、上記第１または第２の熱硬化性樹脂組成物において、
テトラフェニルボレート塩および／または三塩化ホウ素錯体が樹脂組成物全体の０．００５〜１．０重量パーセント、有機酸金属塩が樹脂組成物全体の０．００５〜１．０重量パーセントからなるもので、良好な薄膜部での硬化性と貯蔵安定性を具備するという効果がある。
【００８５】
本発明に係る第１の絶縁コイルは、コイル導体、およびこのコイル導体に、絶縁材を補強材にバインダ樹脂で接着してなる絶縁テープを巻回し熱硬化性樹脂を含浸して硬化した絶縁層を備えた絶縁コイルにおいて、上記熱硬化性樹脂が、上記第１ないし上記第３のいずれかの熱硬化性樹脂組成物からなるもので、信頼性が高く、低コストで製造作業性の良いという効果がある。
【００８６】
本発明に係る第２の絶縁コイルは、コイル導体に、絶縁材を補強材にバインダ樹脂で接着してなる絶縁テープを巻回した絶縁層を設け、固定子鉄心スロットに収納され、固定子鉄心と共に熱硬化性樹脂を含浸して硬化し、この熱硬化性樹脂の硬化物により上記固定子鉄心と一体化される絶縁コイルにおいて、上記熱硬化性樹脂が、上記第１ないし上記第３のいずれかの熱硬化性樹脂組成物からなるもので、信頼性が高く、低コストで製造作業性の良いという効果がある。
【図面の簡単な説明】
【図１】本発明の実施例の絶縁コイルを説明するための説明図である。
【符号の説明】
１  固定子鉄心、２  絶縁コイル、３  導体、４  絶縁層、５  ウエッジ、
６  中間フィラー、７  固定子鉄心スロット、８  保護層。
【図１】
0003666287.tif 000012